onoo 2000592 La présente invention est relative â un procédé perfectionné pour la production de fils filés peignés en partant de la laine ou d'autres matières fibreuses naturelles ou synthétiques. Le traitement de la laine et d'autres types de fibres sur les machines du type pour laine peignée s'effectuait antérieurement dans la technique classique par dégraissage, cardage et pei-gnage, ces opérations étant suivies de plusieurs phases de pei-"gnage pour produire un peigné, les peignés étant ensuite soumis à un certain nombre de phases d'étirage pour produire une mèche ou 10 un ruban de type retors ou non, destinée à subir l'opération de filage. On a déjà tenté d'abréger ce traitement, en particulier dans la partie d'étirage et, pour obtenir une régularité acceptable, on utilisait des niveleurs automatiques dans les premières phases du traitement d'étirage pour contre-balancer les effets 15 préjudiciables éventuellement dûs â la diminution du nombre des doublages. Le poids de la mèche produite et destinée à alimenter les métiers à filer dans ce procédé était inférieur à 2 grammes/ mètre pour l'alimentation des métiers à filer " à fort étirage " (taux d'étirage compris entre 14 et 40) et celle des métiers à 20 M superétirage (taux d'étirage égal ou supérieur à 40), qui étaient construits pour traiter des mèches d'un poids ne dépassant pas ce maximum. L'invention a pour objet un procédé pour la production de fils peignés qui comprend les phases consistant à produire une 25 mèche lourde d'au moins 5 grammes/mètre par un traitement d'étirage dans lequel ou à la suite duquel la mèche est soumise à un au-tonivelage pour réduire les irrégularités qu'elle contient, et à diriger la mèche lourde autonivelée dans un métier à filer qui lui imprime un étirage d'un: taux d'au moins 20 pour produire des 30 filés. Le procédé suivant l'invention-permet de réduire le nombre de machines utilisées dans le traitement ^étirage, la mèche lourde produite dans la dernière machine d'étirage située en amont du filage étant suffisamment régulière pour permettre à des métiers 35 à filer à " superétirage " de produire des fils acceptables. La réduction du nombre des machines utilisées dans le traitement et l'utilisation d'une mèche lourde qui donne la possibilité de pratiquer économiquement 1rautonivelage à ce stade, ont en combinaison pour résultat un traitement d'étirage et de filage qui 69 01100 -2- 2000592 apporte des avantages économiques comparativement à ceux connus antérieurement. Dans une forme préférée de réalisation de l'invention, le traitement d'étirage, c'est-à-dire l'opération exécutée sur la 5 matière, en partant de la forme de peigné jusqu'au filage comprend-deux ou plus de deux phases d'étirage, au moins l'une des phases d'étirage supplémentaires comprenant un traitement drautonivelage Dans un mode de aise en oeuvre de l'invention que l'on décrira dans la suite à titre d'exemple, on produit des peigneSjp8^' l'un quelconque des procédés connus de cardage, peignage et transformation en partant de laine ou de matières fibreuses synthétiques. Ces peignés peuvent sa présenter sous la forme de balles ou bien peuvent être constitués par des peignés façonnés„ Les mèches tirées de ces peignés sont aavoyées à an"premieçéillbojc pour pro-3-5 duire une mèche ayant un poids de l'ordre de 4l,3grammes/mètre qui s'enroule dans un pot. Les mèches tirées de plusieurs pots sont envoyés à une étireuse, chaque tête d'étirage recevant une mèche. Les mèches sont étirées et autonivelées dans l'étireuse et enroulées sur une bobine à deux joues au moyen d'une ailette 20 pour produire un enroulement à haute densité. On produit des mèches lourdes ayant, dans un exemple type, un poids de 6,8 grammes/ mètre et une légère torsion. Les mèches lourdes sont dirigées dans un métier à filer à anneaux qui est adapté pour traiter les mèches lourdes et qui 25 utilise un dispositif d'étirage à zone unique, par exemple du type décrit dans le brevet britannique N° 938.298, capable de donner des taux d'étirage compris entre 20 et 200 ou même supérieurs . Il est évident que la présente invention peut être mi-30 se en oeuvre de nombreuses façons, et, bien qu'il soit préférable d'utiliser seulement deux machines dans la phase d'étirage, il est également possible d'utiliser des machines supplémentaires lorsque le travail nécessite des doublages supplémentaires, et des autoniveleurs peuvent- être prévus sur un ou plusieurs des 35 étages d'étirage, en supplément de 1'autoniveleur utilisé dans le dernier étage d'étirage. La mèche lourde produite au dernier étage d'étirage peut avoir un poids de l'ordre de 4,4 à 6,8 grammes/mètre et recevoir une torsion normale suivant le principe de l'ailette.On peut produire au dernier étage d'étirage une mèche non tordue au 69 01 100 " 3 " 2000592 lieu d'une mèche tordue pour certaines applications, la mèche non tordue étant recueillie dans des pots. En utilisant le procédé suivant l'invention, il est possible de produire des filés grossiers ou fins appropriés 5 pour une large gamme d'utilisation, par exemple les fils pour tapis, pour la bonneterie et pour le tissage qui exigeaient jusqu'à présent l'utilisation de diverses sortes de machines. La qualité du fil produit par le procédé suivant l'invention est plus régulière en poids par unité de longueur et 10 le fil possède une résistance mécanique supérieure et un aspect plus acceptable que les fils produits de la façon classique. Le procédé abrégé suivant l'invention s'est révélé apporter une économie considérable en main d'oeuvre, espace au sol et consommation de puissance comparativement aux procédés 15 classiques. 69 01100 2000592 REVEND ICA.TIONS 1 - Procédé pour la production de fils filés peignés, caractérisé en ce qu'il comprend les phases consistant à produire une mèche lourde d'au moins 3 grammes/mètre par un traitement d'étirage et à diriger cette mè^hgnl^>ujde dans un métier à filer qui lui imprime un étirage/d'au moins 20 pour produire des filés. 2 - Procédé suivant la revendication 1, caractérisé en ce que la matière traitée est soumise à un autonivelage dans le traitement d'étirage. 3 - Procédé suivant la revendication. 1 ou 2, caractérisé en ce que le traitement d'étirage comprend une première phase d'étirage et au moins une phase d'étirage supplémentaire . 4 - Procédé suivant la revendication 3,caractérisé en ce que la matière à traiter est soumise à un autonivelage dans la phase d'étirage supplémentaire ou au moins dans la dernière phase d'étirage qui précède immédiatement le filage. 5 -Procédé suivant l'une des revendications précédentes, caractérisé en ce que la mèche lourde produite par le traitement d'étirage a un poids de l'ordre de 4,4 à 6,8 grammes/mètre . 6 - Procédé suivant la revendication 5>caractérisé en ce que la mèche lourde produite à un poids de l'ordre de 6,8 grammes/mètre et présente une légère torsion. 7 - Prodédé suivant la revendication 6, caractérisé en ce que la torsion est imprimée à la mèche lourde au moyen d'une ailette. 8 - Procédé suivant la revendication 7, caractérisé en ce que la mèche lourde est enroulée sur une bobine à deux joues au moyen de l'ailette pour produire un enroulement à haute densité. 9• - Procédé suivant l'une des revendications précédentes, caractérisé en ce que la matière qui est traitée dans la phase d'étirage supplémentaire ou dans chacune des phases d'étirage supplémentaires est soumise à un étirage par rouleaux. 69 01100 *5" 2000592 10 - Procédé suivant l'une des revendications 3 à 9 caractérisé en ce que la matière est soumise dans la première phase d'étirage à un peignage et à un autonivelage. 11 - Procédé suivant la revendication 10, caractérisé 5 en ce que la première phase d'étirage est de nature à produire une mèche ayant un poids de l'ordre de 41,3 grammes/mètre. 12 - Procédé suivant la revendication 10, caractérisé en ce que la première phase d'étirage produit une mèche ayant un poids de l'ordre de 41,3 grammes/mètre et qui est enroulée 10 dans un pot, d'où elle est ensuite extraite pour être traitée dans la phase d'étirage suivante du traitement d'étirage. 13 - Procédé suivant l'une-des revendications précédentes caractérisé en ce que la mèche lourde est soumise à un étirage à zone unique dans le métier à filer dans lequel elle est soumi 15 se à des étirages d'un taux allant de 20 à 200 et plus, par exemple 250. 14 - Procédé suivant l'une des revendications précédentes caractérisé en ce qu'il comprend la phase consistant à former, en partant de laine ou de matières fibreuses synthétiques, 20 plusieurs peignés par un traitement de transformation et à envoyer les mèches provenant de ces peignés au-traitement d'éti rage. 15 - Procédé suivant la revendication 15, caractérisé en ce que les mèches provenant -de ces peignés sont envoyées au 25 traitement d'étirage pour subir un peignage et un autonivelage.